(57)【要約】【課題】  インキジェットインキの安定剤及び光退色及びガス退色に対するインキジェット像の改良された安定化を有する記録材料を提供すること。【解決手段】  式（Ｉ）【化１】2004338380.tif 000036に従う化合物を含有するインキジェット記録材料及びインキジェットインキが開示される。式（Ｉ）に従う化合物を含有させることによりインキジェット記録材料上の像を安定化する方法も開示される。インキジェット像は光退色及びガス退色に対する改良された安定性を示す。【選択図】  なし【特許請求の範囲】
【請求項１】
支持体と、式（Ｉ）
【化１】
2004338380.tif 000021
式中、
Ｒ１は−ＣＲ２Ｒ３Ｒ４、−ＯＣＲ５Ｒ６Ｒ７及び−ＮＲ８Ｒ９よりなる群から選ばれ、
Ｒ２、Ｒ３、Ｒ５、Ｒ６及びＲ８は水素、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、
Ｒ４、Ｒ７及びＲ９は置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、
Ｒ３及びＲ４は５員〜８員環を形成するのに必要な原子を表すことができ、
Ｒ５及びＲ７は５員〜８員環を形成するのに必要な原子を表すことができ、そして
Ｒ８及びＲ９は５員〜８員環を形成するのに必要な原子を表すことができる、
に従う少なくとも１種の非ポリマー化合物を含有する少なくとも１つのインキ受容層を含んでなるインキジェット記録材料。
【請求項２】
式（Ｉ）に従う該非ポリマー化合物が
【化２】
2004338380.tif 000022
【化３】
2004338380.tif 000023
【化４】
2004338380.tif 000024
よりなる群から選ばれる請求項１に従うインキジェット記録材料。
【請求項３】
式（Ｉ）
【化５】
2004338380.tif 000025
式中、
Ｒ１は−ＣＲ２Ｒ３Ｒ４、−ＯＣＲ５Ｒ６Ｒ７及び−ＮＲ８Ｒ９よりなる群から選ばれ、
Ｒ２、Ｒ３、Ｒ５、Ｒ６及びＲ８は水素、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、
Ｒ４、Ｒ７及びＲ９は置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、
Ｒ３及びＲ４は５員〜８員環を形成するのに必要な原子を表すことができ、
Ｒ５及びＲ７は５員〜８員環を形成するのに必要な原子を表すことができ、そして
Ｒ８及びＲ９は５員〜８員環を形成するのに必要な原子を表すことができる、
に従う少なくとも１種の非ポリマー化合物を含有するインキジェットインキ。
【請求項４】
式（Ｉ）に従う該非ポリマー化合物が
【化６】
2004338380.tif 000026
【化７】
2004338380.tif 000027
【化８】
2004338380.tif 000028
よりなる群から選ばれる請求項３に記載のインキジェットインキ。
【請求項５】
該インキジェット像が式（Ｉ）
【化９】
2004338380.tif 000029
式中、
Ｒ１は−ＣＲ２Ｒ３Ｒ４、−ＯＣＲ５Ｒ６Ｒ７及び−ＮＲ８Ｒ９よりなる群から選ばれ、
Ｒ２、Ｒ３、Ｒ５、Ｒ６及びＲ８は、水素、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、
Ｒ４、Ｒ７及びＲ９は、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、
Ｒ３及びＲ４は５員〜８員環を形成するのに必要な原子を表すことができ、
Ｒ５及びＲ７は５員〜８員環を形成するのに必要な原子を表すことができ、そして
Ｒ８及びＲ９は５員〜８員環を形成するのに必要な原子を表すことができる、
に従う少なくとも１種の非ポリマー化合物を含有することを特徴とするインキジェット記録材料上の少なくとも１種のインキジェットインキを含んでなるインキジェット像。
【請求項６】
式（Ｉ）に従う該非ポリマー化合物が
【化１０】
2004338380.tif 000030
【化１１】
2004338380.tif 000031
よりなる群から選ばれる請求項５に記載のインキジェット像。
【請求項７】
インキジェットインキ、インキジェット記録材料又はインキジェット像上のコーティングのための液体における、式（Ｉ）
【化１２】
2004338380.tif 000032
式中、
Ｒ１は−ＣＲ２Ｒ３Ｒ４、−ＯＣＲ５Ｒ６Ｒ７及び−ＮＲ８Ｒ９よりなる群から選ばれ、
Ｒ２、Ｒ３、Ｒ５、Ｒ６及びＲ８は、水素、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、
Ｒ４、Ｒ７及びＲ９は、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、
Ｒ３及びＲ４は５員〜８員環を形成するのに必要な原子を表すことができ、
Ｒ５及びＲ７は５員〜８員環を形成するのに必要な原子を表すことができ、そして
Ｒ８及びＲ９は５員〜８員環を形成するのに必要な原子を表すことができる、
に従う非ポリマー化合物の使用。
【請求項８】
式（Ｉ）に従う該非ポリマー化合物が
【化１３】
2004338380.tif 000033
【化１４】
2004338380.tif 000034
【化１５】
2004338380.tif 000035
よりなる群から選ばれる請求項７に記載の使用。
【請求項９】
（１）式（Ｉ）に従う少なくとも１種の化合物を含んでなるコーティング溶液を調製し、そして
（２）支持体、インキ受容層又はインキジェット像上に該コーティング溶液をコーティングする、
段階を含んでなる請求項１に従うインキジェット記録材料上の像を安定化させる方法。
【発明の詳細な説明】
【技術分野】
【０００１】
本発明はインキジェットインキのための新しい安定剤及び光退色及びガス退色に対するインキジェット像の改良された安定化を有する記録材料に関する。
【背景技術】
【０００２】
インキジェット印刷において、インキ流体の小滴は印刷装置と受容体との物理的接触なしにインキ受容体表面に直接噴射される。印刷装置は印刷データを電子工学的に記憶しそして小滴を像通りに（ｉｍａｇｅ−ｗｉｓｅ）噴出するための機構を制御する。印刷は、紙を横切って印刷ヘッドを動かすこと又はその逆により達成される。インキジェット印刷機に関する早期の特許は、特許文献１、特許文献２及び特許文献３を包含する。
【０００３】
インキジェット用のインキ組成物は、典型的には下記の成分：染料又は顔料、水及び／又は有機溶媒、保湿剤、例えばグリコール、洗剤、増粘剤、ポリマー結合剤、保存剤等を含む。このようなインキの最適な組成は使用されるインキ噴射法及び印刷されるべきインキ受容体の性質に依存することは容易に理解されるであろう。インキ組成は大ざっぱに下記のように分けることができる。即ち、
・水をベースとし、乾燥機構は吸収、浸透及び蒸発を含む、
・油をベースとし、乾燥は吸収及び浸透を含む；
・溶媒をベースとし、乾燥機構は主として蒸発を含む；
・ホットメルト又は相変化、インキビヒクルは噴出温度で液体であるが、室温で固体であリそして乾燥は凝固により置き換えられる；
・ＵＶ硬化性、乾燥は重合により置き換えられる。
【０００４】
インクジェット記録材料のインキ受容層は種々の厳しい要求を適えなければならないことは知られている。即ち、
・インキ受容層はドットが流れ出さないように且つ高い光学的濃度を得るのに必要なよりも多く広がらないように高いインキ吸収容量を有するべきである。
【０００５】
・インキ受容層は、インキ小滴が適用の直後になすられる（ｓｍｅａｒｅｄ）場合ににじまないように高いインキ吸収速度（短いインキ乾燥時間）を有するべきである。
【０００６】
・インキ受容層に適用されるインキドットは実質的に丸い形状でありそしてその周囲は滑らかであるべきである。ドット直径は一定でなければならずそして正確に制御されなければならない。
【０００７】
・受容層は、「パドリング」（“ｐｕｄｄｌｉｎｇ”）、即ち、隣接インキドットの合着（ｃｏａｌｅｓｃｅｎｃｅ）がないように、そしてより早く吸収されたインキ滴がいかなる「ブリージング」（“ｂｌｅｅｄｉｎｇ”）、即ち、隣接ドット又は後で配置されたドットとの重なり、も示すべきではないように容易に湿潤されなければならない。
【０００８】
・透明なインクジェット記録要素は、低い曇り度値（ｈａｚｅ  ｖａｌｕｅ）を有していなければならずそして透過性が優秀でなければならない。
【０００９】
・印刷された後、像は水堅牢度（ｗａｔｅｒ−ｆａｓｔｎｅｓｓ）、光堅牢度に関する良好な耐性及び温度及び湿度の厳しい条件下の良好な耐久力を有していなければならない。
【００１０】
・インクジェット記録要素は、印刷される前又は後に積み重ねられるときいかなるカール又は粘着性挙動も示してはならない。
【００１１】
・インクジェット記録要素は、異なるタイプの印刷機を通って円滑に移動できなければならない。
【００１２】
それらをすべて同時に満足させることは困難であるので、すべてのこれらの性質はしばしば交換条件（ｔｒａｄｅ−ｏｆｆ）の関係にある。特に困難な性質は、長期間光にさらされるとき仕上げられたカラーインキジェット像のカラー濃度の安定性、即ち、光堅牢度である。
【００１３】
特許文献４は、記録媒体中にヒドラジド化合物を加えることにより実現される耐水性及び光堅牢度の優れた水性インキ像を与えるインキジェット記録媒体を開示している。
【００１４】
特許文献５は、インキ受容層に特定の尿素誘導体、セミカルバジド誘導体、カルボヒドラジド誘導体及びヒドラジド誘導体から選ばれる化合物をに加えることにより良好なインキ吸収性、着色剤の良好な固定性及び長時間の保存において色の変化を生じないことを示すインキジェット記録シートを開示している。
【００１５】
特許文献６は、少なくとも１−位置の窒素原子及び５−位置の窒素原子において水素とは異なる２つの置換基を有する４−オキシセミカルバジド及びカルボヒドラジドから選ばれる化合物を含有するインキジェット記録材料を開示している。
【００１６】
特許文献７は、特定の紫外線吸収剤を加えることにより噴射された像の光退色が改良されたインキジェット記録シートを開示している。
【００１７】
着色剤の光退色は主として光、特に紫外線スペクトル部分により触媒される着色剤の酸化分解によることが当業者に周知されている。更に、着色剤はある種の大気ガス、最も重要なものはオゾンである、の影響によりいわゆる暗退色（ｄａｒｋ  ｆａｄｉｎｇ）又はガス退色を受ける。それ故、光及びガスによる退色に対するインキジェット像の着色剤を保護するためのより有効な化合物の恒久的な要求がある。
【００１８】
先行技術
これまで、本発明の特許性に関する文献として特許文献６及び特許文献７が知られている。
【特許文献１】米国特許第３７３９３９３号明細書（ＭＥＡＤ  ＣＯＲＰ）
【特許文献２】米国特許第３８０５２７３号明細書（ＭＥＡＤ  ＣＯＲＰ）
【特許文献３】米国特許第３８９１１２１号明細書（ＭＥＡＤ  ＣＯＲＰ）
【特許文献４】特開昭６１−１５４９８９号明細書（三菱製紙）
【特許文献５】特開平７−３１４８８１号明細書（旭硝子）
【特許文献６】ドイツ特許公開第１０２１８５０３号明細書
【特許文献７】特開２０００−３４３８１２号公報（コニカ）
【発明の開示】
【発明が解決しようとする課題】
【００１９】
本発明の目的は、周囲大気中で光に露出されるとき高い像安定性を示す像を与えることができるインキジェット記録材料を提供することである。
【００２０】
本発明の更なる目的は、光退色及びガス退色に対するインキジェット記録材料上の像を安定化させる方法を提供することである。
【００２１】
本発明の更に他の目的は、インキジェット記録材料上の像の光退色及びガス退色に対する安定化性を有する化合物を提供することである。
【００２２】
本発明の更なる目的及び利点は以下の説明から明らかになるであろう。
【課題を解決するための手段】
【００２３】
驚くべきことに、式（Ｉ）
【００２４】
【化１】
2004338380.tif 000002
【００２５】
式中、
Ｒ１は−ＣＲ２Ｒ３Ｒ４、−ＯＣＲ５Ｒ６Ｒ７及び−ＮＲ８Ｒ９よりなる群から選ばれ；Ｒ２、Ｒ３、Ｒ５、Ｒ６及びＲ８は水素、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ；Ｒ４、Ｒ７及びＲ９は置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ；Ｒ３及びＲ４は５員〜８員環を形成するのに必要な原子を表すことができ；Ｒ５及びＲ７は５員〜８員環を形成するのに必要な原子を表すことができ；そしてＲ８及びＲ９は５員〜８員環を形成するのに必要な原子を表すことができる、
に従う化合物をインキジェット像中に又はインキジェット像に隣接して存在させると、最初にインキジェットインキ、インキ受容層中に存在しようと、インキジェット像に仕上げとして適用されようと、光退色及びガス退色に対するインキジェットインキ像の安定性が実質的に改良されることが見いだされた。
【００２６】
本発明の目的は、上記式（Ｉ）に従う少なくとも１種の非ポリマー化合物を含有するインキジェットインキにより実現された。
【００２７】
本発明の目的は、更に上記式（Ｉ）に従う少なくとも１種の非ポリマー化合物を含有するインキジェット記録材料により実現された。
【００２８】
本発明の目的は、インキジェットインキ、インキジェット記録材料又はインキジェット像上にコーティングするための液体における上記式（Ｉ）に従う少なくとも１種の非ポリマー化合物の使用によっても実現された。
【００２９】
本発明の目的は、
（１）上記式（Ｉ）に従う少なくとも１種の化合物を含んでなるコーティング溶液を調製し、そして
（２）該コーティング溶液を支持体、インキ受容層又はインキジェット像上にコーティングする、
段階を含んでなるインキジェット記録材料上の像を安定化させる方法により実現された。      
【００３０】
本発明の更なる利点及び態様は以下の説明から明らかとなるであろう。
【００３１】
発明の詳細な記述
定義
本発の開示で使用された光退色及びガス退色における「退色」という用語は、それぞれ、光及びガスへの露出によるインキジェット像の光学濃度の損失を意味する。
【００３２】
本発明で使用された「着色剤」という用語は染料及び顔料を意味する。
【００３３】
本発明で使用された「染料」という用語は、それが適用される媒体中関連する周囲条件下に１０ｍｇ／Ｌ又はそれより大きい溶解度を有する着色剤を意味する。
【００３４】
「顔料」という用語は、関連する周囲条件下に適用媒体に実質的に不溶性であり、従って該媒体への１０ｍｇ／Ｌより小さい溶解度を有する無機もしくは有機の彩色もしくは無彩色の着色剤としてＤＩＮ５５９４３（これは参照により本明細書に加入される）に定義されている。
【００３５】
本発明で使用される「充填剤」という用語は、インキジェット記録材料の層に加えられて、その性質、例えば、下塗り層のポリエステルフイルムへの接着、インキジェット記録材料の不透明度及び摩擦電気的性質を改変する無機又は有機材料を意味する。
【００３６】
本発明で使用される「ポリマー」という用語は本質的にこれらの化合物の合成で使用されるモノマーに対応する反復構造単位からなる化合物に関する。二量体、即ち、２つの分子の縮合生成物はポリマーとはみなされない。
【００３７】
「アルキル」という用語は、アルキル基において各炭素原子数について可能なすべての変異体（ｖａｒｉａｎｔｓ）、例えば、３個の炭素原子では、ｎ−プロピル及びイソプロピル、４個の炭素原子では、ｎ−ブチル、イソブチル及び第三級ブチル、５個の炭素原子では、ｎ−ペンチル、１，１−ジメチル−プロピル、２，２−ジメチルプロピル及び２−メチル−ブチル等を意味する。
【００３８】
本発明の開示で使用される「アシル基」という用語は、−（Ｃ＝Ｏ）−アリール及び−（Ｃ＝Ｏ）−アルキル基を意味する。
【００３９】
本発明の開示で使用される「飽和脂肪族基」という用語は飽和した直鎖状、分岐鎖状及び脂環式炭化水素基を意味する。
【００４０】
本発明の開示で使用される「不飽和脂肪族基」という用語は少なくとも１個の二重結合又は三重結合を含有する直鎖状、分岐鎖状及び脂環式炭化水素基を意味する。
【００４１】
本発明の開示で使用される「芳香族」という用語は、大きな共鳴エネルギーにより特徴付けられる環状共役炭素原子の集合体、例えば、ベンゼン、ナフタレン及びアントラセンを意味する。
【００４２】
「脂環式炭化水素基」という用語は、芳香族基を形成しない環状共役炭素原子の集合体、例えば、シクロヘキサンを意味する。
【００４３】
本発明の開示で使用される「置換されている」という用語は、脂肪族基、芳香族基又は脂環式炭化水素基における１個又はそれより多くの炭素原子及び／又は１個又はそれより多くの炭素原子の水素原子が、酸素原子、窒素原子、硫黄原子、セレン原子又はテルル原子により置換されているか又は１個又はそれより多くのこれらの該炭素及び水素置換原子を含有する基により置き換えられていることを意味する。このような置換基はヒドロキシル基、エーテル基、カルボン酸基、エステル基、アミド基及びアミン基を包含する。
【００４４】
「ヘテロ芳香族基」という用語は、環状共役炭素原子の少なくとも１つが酸素原子、窒素原子、硫黄原子、セレン原子又はテルル原子により置き換えられている芳香族基を意味する。
【００４５】
「ヘテロ環式基」という用語は、環状共役炭素原子の少なくとも１つが酸素原子、窒素原子、硫黄原子、セレン原子又はテルル原子により置き換えられている脂環式炭化水素基を意味する。
【００４６】
非ポリマー化合物
本発明に従うインキジェット記録材料のインキジェット受容層、インキジェットインキ及びインキジェット像上のコーティングするための液体における像安定剤として使用される非ポリマー化合物は、式（Ｉ）
【００４７】
【化２】
2004338380.tif 000003
【００４８】
式中、
Ｒ１は−ＣＲ２Ｒ３Ｒ４、−ＯＣＲ５Ｒ６Ｒ７及び−ＮＲ８Ｒ９よりなる群から選ばれ、
Ｒ２、Ｒ３、Ｒ５、Ｒ６及びＲ８は、水素、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、
Ｒ４、Ｒ７及びＲ９は、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、
Ｒ３及びＲ４は５員〜８員環を形成するのに必要な原子を表すことができ、
Ｒ５及びＲ７は５員〜８員環を形成するのに必要な原子を表すことができ、そして
Ｒ８及びＲ９は５員〜８員環を形成するのに必要な原子を表すことができる、
に従う非ポリマー化合物である。
【００４９】
本発明に従うインキジェットインキ、インキジェット記録材料、インキジェット像及び方法で使用される式（Ｉ）に従う非ポリマー化合物の好ましい態様によれば、Ｒ１はＮＲ８Ｒ９であり、Ｒ８及びＲ９は５員もしくは６員環を形成するのに必要な原子を表すか又はＲ８及びＲ９の少なくとも１つはポリヒドロキシ置換アルキル基又はＨＡＬＳ基、例えば、
【００５０】
【化３】
2004338380.tif 000004
【００５１】
である。
【００５２】
更なる好ましい態様に従えば、インキジェットインキ、インキジェット記録材料、インキジェット像及びインキジェット記録材料上の像を安定化させる方法で使用される少なくとも１種の非ポリマー化合物は、
【００５３】
【化４】
2004338380.tif 000005
【００５４】
【化５】
2004338380.tif 000006
【００５５】
【化６】
2004338380.tif 000007
【００５６】
よりなる群から選ばれる。
【００５７】
Ｒ１が−ＮＲ８Ｒ９に等しい式（Ｉ）に従う非ポリマー化合物の適当な例は表１に含まれる。
【００５８】
【表１】
2004338380.tif 000008
【００５９】
【表２】
2004338380.tif 000009
【００６０】
【表３】
2004338380.tif 000010
【００６１】
Ｒ１が−ＣＲ２Ｒ３Ｒ４に等しい式（Ｉ）に従う非ポリマー化合物の適当な例は表２に含まれる。
【００６２】
【表４】
2004338380.tif 000011
【００６３】
【表５】
2004338380.tif 000012
【００６４】
Ｒ１が−ＯＣＲ５Ｒ６Ｒ７に等しい式（Ｉ）に従う非ポリマー化合物の適当な例は表３に含まれる。
【００６５】
【表６】
2004338380.tif 000013
【００６６】
本発明に従うインキジェット記録材料において使用される式（Ｉ）に従う非ポリマー化合物は慣用の合成方法に従って製造することができる。例示としてＳＮ−２、ＳＮ−５及びＳＮ−６の合成を詳細に述べる。
【００６７】
非ポリマー化合物ＳＮ−２の合成
【００６８】
【化７】
2004338380.tif 000014
【００６９】
ヒドロキシルアミン塩酸塩１．１６ｋｇ（１．６５モル）をメタノール４．５Ｌに溶解した。反応混合物を１０〜１５℃に保ちそしてメタノール中の３０％ＮａＯＭｅ溶液５．６５Ｌ（３０モル）及びＮ−クロロカルボニルモルホリン２．２４ｋｇ（１５モル）を少量ずつ加えた。各回ＮａＯＭｅのフラクションを加え、続いてＮ−クロロカルボニルモルホリンのフラクションを加えた。温度を１５℃に保ちなかせら、全量を５時間にわたり１０フラクションで加えた。添加が完了すると、反応混合物を６０℃に加熱しそして反応を６０℃で更に３０分続けた。沈殿した塩を６０℃でろ過により除去しそして残留塩をメタノール２Ｌで６０℃で洗浄した。メタノールフラクションをプールしそして溶媒を減圧下に除去した。固体残留物をアセトン８Ｌで処理しそしてろ過により単離した。粗製物質ＳＮ−２をアセトニトリル５．６Ｌ及びメチルセロソルブ１．４Ｌから再結晶させた。１．３３ｋｇ（６２％）のＳＮ−２を白色結晶性化合物として単離された。
【００７０】
非ポリマー化合物ＳＮ−５の合成
【００７１】
【化８】
2004338380.tif 000015
【００７２】
ヒドロキシルアミン塩酸塩３０．４ｇ（０．４４モル）及びＮａＨＣＯ３６４．７ｇ（０．７７モル）を水３８５ｍｌに溶解した。反応混合物を０℃に冷却しそして塩化メチレン２８０ｍＬ中のフェニルクロロホルメート４４ｍＬ（０．３５ｍＬ）の溶液を滴下により加えた。反応を室温で１時間半続けた。反応混合物を水２３０ｍＬ、塩化メチレン２３０ｍＬ及び酢酸エチル２３０ｍＬで希釈した。有機相を単離し、飽和塩化ナトリウム溶液１５０ｍＬで洗浄しそしてＭｇＳＯ４上で乾燥しそして減圧下蒸発させた。Ｎ−ヒドロキシフェニルカルバメート５３．６ｇ（７７％）が単離された。
【００７３】
Ｎ−メチル−Ｄ−グルコサミン１４．６ｇ（７５ミリモル）をピリジン７５ｍＬに溶解した。Ｎ−ヒドロキシフェニルカルバメート１１．５ｇ（７５ミリモル）を加えそして反応を３０℃で１６時間続けた。反応混合物をアセトン４００ｍｌに注ぎそして沈殿した粗製物質ＳＮ−５をろ過により単離した。粗生成物を４００ｍｌのアセトンで４回処理しそして乾燥した。１２．９ｇ（６８％）のＳＮ−５を単離した。
【００７４】
非ポリマー化合物ＳＮ−６の合成
【００７５】
【化９】
2004338380.tif 000016
【００７６】
Ｎ−ヒドロキシフェニルカルバメートを像安定剤ＳＮ−５の合成について記載の如くして製造した。４−アミノ−２，２，６，６−テトラメチルピペリジン５．２ｇ（３３ミリモル）をピリジン１００ｍＬに溶解しそしてＮ−ヒドロキシフェニルカルバメート５．１ｇ（３３ミリモル）を加えた。反応を３０℃で１６時間続けた。反応混合物を２００ｍＬのアセトンに注ぎそして沈殿した生成物をろ過により単離した。粗製物質ＳＮ−６を２００ｍｌのアセトンで２回処理しそして乾燥した。１．６ｇ（２３％）のＳＮ−６を単離した。
【００７７】
インキジェットインキ
本発明の目的は、式（Ｉ）
【００７８】
【化１０】
2004338380.tif 000017
【００７９】
式中、
Ｒ１は−ＣＲ２Ｒ３Ｒ４、−ＯＣＲ５Ｒ６Ｒ７及び−ＮＲ８Ｒ９よりなる群から選ばれ、Ｒ２、Ｒ３、Ｒ５、Ｒ６及びＲ８は、水素、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、Ｒ４、Ｒ７及びＲ９は、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、Ｒ３及びＲ４は５員〜８員環を形成するのに必要な原子を表すことができ、Ｒ５及びＲ７は５員〜８員環を形成するのに必要な原子を表すことができ、そしてＲ８及びＲ９は５員〜８員環を形成するのに必要な原子を表すことができる、
に従う非ポリマー化合物を含有するインキジェットインキにより実現される。
【００８０】
本発明に従うインキジェットインキは好ましくは水をベースとするインキ、溶媒をベースとするインキ又はオイルをベースとするインキである。インキジェットインキの成分を今詳細に説明する。
【００８１】
インキジェットインキのための着色剤
本発明に従うインキジェットインキは少なくとも１種の着色剤を含有する。着色剤は染料、顔料又はその組み合わせであることができる。有機及び／又は無機顔料の両方を使用することができる。
【００８２】
本発明に従うインキジェットインキに適当な染料は直接染料、酸性染料、塩基性染料及び反応性染料を包含する。
【００８３】
本発明に従うインキジェットインキのための適当な直接染料は、
Ｃ．ｌ．Ｄｉｒｅｃｔ  Ｙｅｌｌｏｗ１、４、８、１１、１２、２４、２６、２７、２８、３３、３９、４４、５０、５８、８５、８６、１００、１１０、１２０、１３２、１４２及び１４４
Ｃ．ｌ．Ｄｉｒｅｃｔ  Ｒｅｄ１、２、４、９、１１、１３４、１７、２０、２３、２４、２８、３１、３３、３７、３９、４４、４７、４８、５１、６２、６３、７５、７９、８０、８１、８３、８９、９０、９４、９５、９９、２２０、２２４、２２７及び３４３
Ｃ．ｌ．Ｄｉｒｅｃｔ  Ｂｌｕｅ１、２、６、８、１５、２２、２５、７１、７６、７８、８０、８６、８７、９０、９８、１０６、１０８、１２０、１２３、１６３、１６５、１９２、１９３、１９４、１９５、１９６、１９９、２００、２０１、２０２、２０３、２０７、２３６及び２３７
Ｃ．ｌ．Ｄｉｒｅｃｔ  Ｂｌａｃｋ２、３、７、１７、１９、２２、３２、３８、５１、５６、６２、７１、７４、７５、７７、１０５、１０８、１１２、１１７及び１５４を包含する。
【００８４】
本発明により従うインキジェットインキのための適当な酸性染料は、
Ｃ．ｌ．Ａｃｉｄ  Ｙｅｌｌｏｗ２、３、７、１７、１９、２３、２５、２０、３８、４２、４９、５９、６１、７２及び９９
Ｃ．ｌ．Ａｃｉｄ  Ｏｒａｎｇｅ５６及び６４
Ｃ．ｌ．Ａｃｉｄ  Ｒｅｄ１、８、１４、１８、２６、３２、３７、４２、５２、５７、７２、７４、８０、８７、１１５、１１９、１３１、１３３、１３４、１４３、１５４、１８６、２４９、２５４及び２５６
Ｃ．ｌ．Ａｃｉｄ  Ｖｉｏｌｅｔ１１、３４及び７５
Ｃ．ｌ．Ａｃｉｄ  Ｂｌｕｅ１、７、９、２９、８７、１２６、１３８、１７１、１７５、１８３、２３４、２３６及び２４９
Ｃ．ｌ．Ａｃｉｄ  Ｇｒｅｅｎ９、１２、１９、２７及び４１
Ｃ．ｌ．Ａｃｉｄ  Ｂｌａｃｋ１、２、７、２４、２６、４８、５２、５８、６０、９４、１０７、１０９、１１０、１１９、１３１及び１５５を包含する。
【００８５】
本発明に従うインキジェットインキのための適当な反応性染料は、
Ｃ．ｌ．Ｒｅａｃｔｉｖｅ  Ｙｅｌｌｏｗ１、２、３、１４、１５、１７、３７、４２、７６、９５、１６８及び１７５
Ｃ．ｌ．Ｒｅａｃｔｉｖｅ  Ｒｅｄ  ２、６、１１、２１、２２、２３、２４、３３、４５、１１１、１１２、１１４、１８０、２１８、２２６、２２８及び２３５
Ｃ．ｌ．Ｒｅａｃｔｉｖｅ  Ｂｌｕｅ  ７、１４、１５、１８、１９、２１、２５、３８、４９、７２、７７、１７６、２０３、２２０、２３０及び２３５
Ｃ．ｌ．Ｒｅａｃｔｉｖｅ  Ｏｒａｎｇｅ  ５、１２、１３、３５及び９５
Ｃ．ｌ．Ｒｅａｃｔｉｖｅ  Ｂｒｏｗｎ  ７、１１、３３、３７及び４６
Ｃ．ｌ．Ｒｅａｃｔｉｖｅ  Ｇｒｅｅｎ  ８及び１９
Ｃ．ｌ．Ｒｅａｃｔｉｖｅ  Ｖｉｏｌｅｔ  ２、４、６、８、２１、２２及び２５
Ｃ．ｌ．Ｒｅａｃｔｉｖｅ  Ｂｌａｃｋ  ５、８、３１及び３９を包含する。
【００８６】
本発明に従うインキジェットインキのための適当な塩基性染料は、
Ｃ．ｌ．Ｂａｓｉｃ  Ｙｅｌｌｏｗ  １１、１４、２１及び３２
Ｃ．ｌ．Ｂａｓｉｃ  Ｒｅｄ  １、２、９、１２及び１３
Ｃ．ｌ．Ｂａｓｉｃ  Ｖｉｏｌｅｔ  ３、７及び１４
Ｃ．ｌ．Ｂａｓｉｃ  Ｂｌｕｅ  ３、９、２４及び２５を包含する。
【００８７】
染料は適当な範囲のｐＨ値において理想的な色を表すことができるにすぎない。それ故、本発明のインキジェットインキは好ましくは更に水酸化カリウム（ＫＯＨ）の如きｐＨ緩衝剤を含んでなる。
【００８８】
本発明に従うインキジェットインキのための適当な顔料は、赤又はマゼンタ顔料として、Ｐｉｇｍｅｎｔ  Ｒｅｄ  ３、５、１９、２２、３１、３８、４３、４８：１、４８：２、４８：３、４８：４、４８：５、４９：１、５３：１、５７：１、５７：２、５８：４、６３：１、８１、８１：１、８１：２、８１：３、８１：４、８８、１０４、１０８、１１２、１２２、１２３、１４４、１４６、１４９、１６６、１６８、１６９、１７０、１７６、１７７、１７８、１７９、１８４、１８５、２０２、２０８、２１０、２１６、２２６、２５７、２６４；Ｐｉｇｍｅｎｔ  Ｖｉｏｌｅｔ  ３、１９、２３、２９、３０、３７、５０及び８８；青又はシアン顔料として、Ｐｉｇｍｅｎｔ  Ｂｌｕｅ  １、１５、１５：１、１５：２、１５：３、１５：４、１５：６、１６、１７−１、２２、２７、２８、２９、３６及び６０；緑色顔料として、Ｐｉｇｍｅｎｔ  Ｇｒｅｅｎ  ７、２６、３６及び５０；黄色顔料として、Ｐｉｇｍｅｎｔ  Ｙｅｌｌｏｗ  １、３、１２、１３、１４、１７、３４、３５、３７、５５、７４、８１、８３、９３、９４、９５、９７、１０８、１０９、１１０、１２０、１２８、１２９、１３７、１３８、１３９、１５０、１５１、１５３、１５４、１５５、１５７、１６６、１６７、１６８、１７７、１８０、１８５及び１９３；黒色顔料として、Ｐｉｇｍｅｎｔ  Ｂｌａｃｋ  ７、２８及び２６；白色顔料として、Ｐｉｇｍｅｎｔ  Ｗｈｉｔｅ  ６、１８及び２１を包含する。
【００８９】
顔料粒子は、それらが印刷装置を通って自由に移動するように十分に寸法が小さいことが必要である。インキジェットインキプリンタの噴出ノズルは直径が約１０〜１００ミクロンの範囲にあるので、本発明で使用するのに適当な顔料は、約０．０１ミクロン〜１００ミクロン、好ましくは約０．０１ミクロン〜１０ミクロン、最も好ましくは約０．０１ミクロン〜５ミクロンの範囲の粒度を有することができる。
【００９０】
インキ組成物中に存在する着色剤の量は約０．１〜３０重量％、好ましくは約０．５〜１０重量％である。
【００９１】
インキジェットインキのための溶媒
本発明に従うインキジェットインキの製造において、液体媒体として水又は水と水溶性有機溶媒の混合物を使用して着色剤及び他の成分を分散又は溶解させることが好ましい。本発明で使用するべき水溶性有機溶媒として、水より低い蒸気圧を有する水溶性有機溶媒が好ましい。
【００９２】
適当な水溶性有機溶媒は、多価アルコール、例えば、エチレングリコール、プロピレングリコール、ジエチレングリコール、トリエチレングリコール、ポリエチレングリコール、チオジグリコール、ジチオジグリコール、１，６−ヘキサンジオール、１，５−ペンタンジオール、イソプロパノール、ブタノール、２−メチル−１，３−プロパンジオール、１，２，６−ヘキサントリオール、アセチレングリコール誘導体、グリセリン及びトリメチロールプロパン；多価アルコールの低級アルキルエーテル、例えば、エチレングリコールモノメチル（もしくはエチル）エーテル、ジエチレングリコールモノメチル（もしくはエチル）エーテル及びトリエチレングリコールモノエチル（もしくはブチル）エーテル；複素環化合物、例えば、２−ピロリドン、Ｎ−メチル−２−ピロリドン、１，３−ジメチル−２−イミダゾリジノン及びＮ−エチルモルホリン；硫黄含有化合物、例えば、スルホラン、ジメチルスルホキシド及び３−スルホラン；及び多官能性化合物、例えば、ジアセトンアルコール、ジエタノールアミン及びトリエタルアミンを包含する。
【００９３】
本発明のインキに含まれる水溶性有機溶媒の含有率は特に限定はされないが、好ましくは全インキ重量を基準として０．５〜５０重量％の範囲にある。インキ中の水含有率は全インキ重量を基準として好ましくは５０〜９５重量％の範囲にある。脱イオン水を使用することが望ましい。
【００９４】
インキジェットインキのための保湿剤
本発明に従うインキジェットインキは、インキの蒸発速度を遅くする能力により、ノズルの詰まりを防止するための保湿剤を含有することができる。
【００９５】
適当な保湿剤は、例えば、トリアセチン、Ｎ−メチル−２−ピロリドン、グリセロール、尿素、チオ尿素、エチレン尿素、アルキル尿素、アルキルチオ尿素、ジアルキル尿素及びジアルキルチオ尿素、エタンジオール、プロパンジオール、プロパントリオール、ブタンジオール、ペンタンジオール及びヘキサンジオールを包含するジオール；プロピレングリコール、ポリプロピレングリコール、エチレングリコール、ポリエチレングリコール、ジエチレングリコール、テトラエチレングリコール、を包含するグリコール、及びそれらの混合物及び誘導体を包含する。好ましい保湿剤はポリエチレングリコールでありそしてインキジェットインキ配合物の０．１〜２０重量％、更に好ましくは配合物の０．１〜１０重量％、最も好ましくは４．０〜６．０重量％の量でインキジェットインキ配合物に加えられる。
【００９６】
インキジェットインキのための界面活性剤
本発明のインキジェットインキは更に界面活性剤を含むことができる。界面活性剤は、アニオン性、カチオン性、非イオン性又は両性イオン性であることができそして全インキ重量を基準として２０．０重量％未満の全量で加えることができる。
【００９７】
適当な界面活性剤は、脂肪酸塩、高級アルコールのエステル塩、アルキルベンゼンスルホン酸塩、スルホスクシネートエステル塩及び高級アルコールのリン酸エステル塩（例えば、ドデシルベンゼンスルホン酸ナトリウム及びジオクチルスルホコハク酸ナトリウム）、高級アルコールのエチレンオキシドアダクト、アルキルフェノールのエチレンオキシドアダクト、多価アルコール脂肪酸エステルのエチレンオキシドアダクト及びアセチレングリコール及びそのエチレンオキシドアダクト（例えば、ポリオキシエチレンノニルフェニルエーテル及びＡＩＲ  ＰＲＯＤＵＣＴＳ  ＆  ＣＨＥＭＩＣＡＬＳ  ＩＮＣから入手可能なＳｕｒｆｙｎｏｌＲ１０４、４４０、４６５及びＴＧを包含する。
【００９８】
インキジェットインキのための殺生物剤  
時が経つにつれてインキジェットインキにおいて起こり得る望まれない微生物の増殖を防止するために、殺生物剤を本発明に従うインキジェットインキに加えることができる。殺生物剤は単独で又は組み合わせて使用することができる。それらの各々は好ましくは各々インキジェットインキを基準として、０．００１〜３重量％、更に好ましくは０．０１〜１．００重量％の量で加えられる。
【００９９】
本発明のインキジェットインキのための適当な殺生物剤は、デヒドロ酢酸ナトリウム、２−フェノキシエタノール、安息香酸ナトリウム、ピリジンチオン−１−オキシドナトリウム、ｐ−ヒドロキシ安息香酸エチル及び１，２−ベンズイソチアゾリン−３−オン及びその塩を包含する。本発明のインキジェットインキのための好ましい殺生物剤はＺＥＮＥＣＡ  ＣＯＬＯＵＲＳから入手可能なＰｒｏｘｅｌＲＧＫＬである。
【０１００】
インキジェットインキのための増粘剤
本発明に従うインキジェットインキの粘度調節のために増粘剤を使用することができる。増粘剤は、インキジェットインキを基準として好ましくは０．０１〜２０重量％、更に好ましくは０．１〜１０重量％の量で加えられる。本発明のインキジェットインキの粘度は好ましくは３０ｍＰａ．Ｓ以下、更に好ましくは２０ｍＰａ．Ｓ以下に調節される。
【０１０１】
本発明に従うインキジェットインキに使用するための適当な増粘剤は、尿素もしくは尿素誘導体、ビトロキシエチルセルロース、カルボキシメチルセルロース、ヒドロキシプロピルセルロース、誘導体化されたキチン、誘導体化されたテンプン、カラジーナン及びプルラン；ＤＮＡ、タンパク質、ポリ（スチレンスルホン酸）、ポリ（スチレン−コ−無水マレイン酸）、ポリ（アルキルビニルエーテル−コ−無水マレイン酸）、ポリアクリルアミド、部分加水分解ポリアクリルアミド、ポリ（アクリル酸）、ポリ（ビニルアルコール）、部分加水分解ポリ（酢酸ビニル）、ポリ（ヒドロキシエチルアクリレート）、ポリ（メチルビニルエーテル）、ポリビニルピロリドン、ポリ（２−ビニルピリジン）、ポリ（４−ビニルピリジン）及びポリ（ジアリルジメチルアンモニウムクロリド）を包含する。
【０１０２】
インキジェットインキのための更なる安定剤
像の貯蔵安定性を改良するために更なる安定剤を本発明に従うインキジェットインキに加えることができる。
【０１０３】
本発明に従うインキジェットインキに使用するための適当な安定剤は、紫外線吸収剤、例えば、特開昭５８−１８５６７７（コニカ）、特開昭６１−１９０５３７（ＣＩＢＡ  ＧＥＩＧＹ）及び特開平５−１９７０７５（ＣＩＢＡ  ＧＥＩＧＹ）に記載の如きベンゾトリアゾール化合物、特開平５−１９４４８３（ＣＩＢＡ  ＧＥＩＧＹ）及びＵＳ３２１４４６３（ＤＵ  ＰＯＮＴ）に記載の如きベンゾフェノン化合物、ＥＰ８２５４８５Ａ（ＫＯＤＡＫ）に記載の如きケイ皮酸化合物、ＵＳ５３６９１４０（ＣＩＢＡ  ＧＥＩＧＹ）、ＥＰ７０４４３７Ａ（ＣＩＢＡ  ＧＥＩＧＹ））、特開昭５８−１８５６７７（コニカ）及び特開昭６１−１９０５３７（ＣＩＢＡ  ＧＥＩＧＹ））に記載の如きトリアジン化合物、Ｒｅｓｅａｒｃｈ  Ｄｉｓｃｌｏｓｕｒｅ  Ｎｏ．２４２３９に記載の如き化合物及び紫外線を吸収する蛍光を発するいわゆる蛍光増白剤であり、そして例えば、スチルベン及びベンゾオキサゾール化合物である。
【０１０４】
本発明に従うインキジェットインキに使用するための別のタイプの適当な安定剤は酸化防止剤である。像の貯蔵安定性を改良するための酸化防止剤として、種々の有機及び金属錯体型退色防止剤を本発明で使用することができる。有機退色防止剤は、ヒドロキノン、アルコキシフェノール、ジアルコキシフェノール、フェノール類、アニリン類、アミン、インダン類、クマロン類、アルコキシアニリン及び複素環化合物を包含し、金属錯体はニッケル錯体及び亜鉛錯体を包含する。更に特定的には、“Ｒｅｓｅａｒｃｈ  Ｄｉｓｃｌｏｓｕｒｅ，Ｎｏ．１７６４３，ＶＩＩ，ＳｅｃｔｉｏｎＩ  ｏｒ  Ｊ，Ｎｏ．１５１６２，Ｎｏ．１８７１６，ｌｅｆｔ  ｃｏｌｕｍｎ  ｏｎ  ｐａｇｅ  ６５０，Ｎｏ．３６５４４，ｐａｇｅ  ５２７，Ｎｏ．３０７１０５，ｐａｇｅ８７２  並びにＮｏ．１５１６２に引用された特許に記載の化合物、並びに特開昭６２−２１５２７２（富士）の典型的な化合物の式及び１２７〜１３７頁に記載の化合物例に包含される化合物。
【０１０５】
この安定剤はインキを基準として０．１〜３０重量％、好ましくは１〜１０重量％の量で加えられる。
【０１０６】
インキジェットインキのための他の添加剤
上記した成分の外に、インキジェットインキは、必要ならば、下記の添加剤を含有して所望の性能を有することができる：ｐＨ制御剤、蒸発促進剤、錆び止め剤、架橋剤、伝導度助剤としての可溶性電解質、金属イオン封鎖剤及びキレート剤。
【０１０７】
適当な架橋剤は、イミダゾール、置換されたイミダゾール、ポリエチレンイミン、ポリビニルイミダゾール、ポリビニルピリジン及びポリアミノシロキサンを包含する。
【０１０８】
インキジェット記録材料
本発明の目的は、式（Ｉ）
【０１０９】
【化１１】
2004338380.tif 000018
【０１１０】
式中、
Ｒ１は−ＣＲ２Ｒ３Ｒ４、−ＯＣＲ５Ｒ６Ｒ７及び−ＮＲ８Ｒ９よりなる群から選ばれ、Ｒ２、Ｒ３、Ｒ５、Ｒ６及びＲ８は、水素、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、Ｒ４、Ｒ７及びＲ９は、置換されていない飽和もしくは不飽和脂肪族基、ヘテロ原子で置換されている飽和もしくは不飽和脂肪族基、置換されているかもしくは置換されていない芳香族もしくはヘテロ芳香族環、置換されていない飽和もしくは不飽和脂環式基及びヘテロ原子で置換された飽和もしくは不飽和脂環式基、置換されているかもしくは置換されていない芳香族もしくはヘテロ芳香族環よりなる群から独立に選ばれ、Ｒ３及びＲ４は５員〜８員環を形成するのに必要な原子を表すことができ、Ｒ５及びＲ７は５員〜８員環を形成するのに必要な原子を表すことができ、そしてＲ８及びＲ９は５員〜８員環を形成するのに必要な原子を表すことができる、
に従う非ポリマー化合物を含有するインキジェット記録材料により実現される。
【０１１１】
本発明に従うインキジェット記録材料の種々の層及び特定の成分を詳細にここで説明する。
【０１１２】
インキジェット記録材料のための支持体
本発明のインキジェット記録材料で使用される支持体は、紙型及びポリマー型支持体から選ぶことができる。適当な紙型は、標準紙、キャストコート紙、ポリエチレンコート紙及びポリプロピレンコート紙を包含する。適当なポリマー支持体はセルロースアセテートプロピオネートもしくはセルロースアセテートブチレート、ポリエステル、例えば、ポリエチレンテレフタレート及びポリエチレンナフタレート、ポリアミド、ポリカーボネート、ポリイミド、ポリオレフィン、ポリ（ビニルアセタール）、ポリ塩化ビニル、ポリエーテル及びポリスルホンアミドを包含する。本発明のための有用な高品質ポリマー支持体の他の例は不透明な白色ポリエステル、及びポリエチレンテレフタレートとポリプロピレンの押出ブレンドを包含する。
【０１１３】
ポリエステルフイルム支持体及び特にポリエチレンテレフタレートは、特に優れた寸法安定性を有するタイプが或る用途に好ましい。このようなポリエステルが支持体材料として使用されるとき、下塗り層を使用して支持体へのインキ受容層の結合を改良することができる。この目的のための適当な下塗り層は写真技術分野で周知でありそして例えば、塩化ビニリデンのポリマー、例えば、塩化ビニリデン／アクリロニトリル／アクリル酸ターポリマー又は塩化ビニリデン／メチルアクリレート／イタコン酸ターポリマーを包含する。
【０１１４】
インキジェット記録材料のためのインキ受容層及び場合により設けられる補助層
本発明に従うインキジェット記録材料のインキ受容層は上記に開示された式（Ｉ）に従う非ポリマー化合物を含有する。式（Ｉ）に従うこのような非ポリマー化合物は好ましくはインキ受容層のコーティング溶液に水性溶液として加えられる。受容層中の式（Ｉ）に従う非ポリマー化合物の量は好ましくは０．１〜３ｇ／ｍ２である。式（Ｉ）に従う２種又はそれより多くの非ポリマー化合物の混合物を使用することができる。
【０１１５】
インキ受容層は、単一層からなることができ、又は別法としてそれは２層又は多層からなることができる。特定のタイプの余分の頂部インキ受容層は、いわゆる「光沢改良層」であり、これはＤｒ．Ｂｒｕｎｏｌ  Ｌａｎｇｅ  ＧｍｂＨ  ＆  Ｃｏから入手可能なＲＥＦＯＲ６０で測定して６０°の角度で３０より大きい光沢を達成する薄い層を意味する。この光沢特性は膨潤可能なポリマー及び／又は５００ｎｍより小さい粒度を有する（無機）有機充填剤の使用により達成されうる。
【０１１６】
二重又は多重インキ受容層の場合に、式（Ｉ）に従う非ポリマー化合物は１つの層に又はいくつかの層に又はすべての層に加えることができる。それは支持体のインキ受容層と同じ側の追加の補助層に存在することもできる。
【０１１７】
本発明に従うインキ受容層は又は多層の場合にはインキ受容層の少なくとも１つに更に充填剤を含むことができる。
【０１１８】
本発明に従うインキ受容層は又は多層の場合にはインキ受容層の少なくとも１つに更に媒染剤として作用するカチオン性物質を含むこともできる。
【０１１９】
インキ受容層及びカール防止目的のバッキング層の如き場合により設けられる補助層は、更に周知の慣用の成分、例えば、コーティング助剤として働く界面活性剤、硬化剤、可塑剤、白色化剤及びつや消し剤を含有することができる。
【０１２０】
インキ受容層及び場合により設けられる補助層（１つ又は複数）は架橋させて水堅牢度及び非ブロック特性のような所望の特徴を与えることもできる。架橋は、耐摩耗性及び取り扱いの結果としての要素らおける指紋の形成に対する抵抗を与えるのにも有用である。
【０１２１】
すべての慣用のコーティング技術、例えば、ディップコーティング、ナイフコーティング、押出コーティング、スピンコーティング、スライドホッパーコーティング及びカーテンコーティングにより支持体上に種々の層をコーティングすることができる。
【０１２２】
インキジェット記録材料のための安定剤
本発明に従うインキジェット記録材料のインキ受容層に使用される如き式（Ｉ）に従う非ポリマー化合物は、ＷＯ０２０５５６１８（ＣＩＢＡ  ＧＥＩＧＹ）、ＵＳ２００３０２３５７０６（ＨＥＷＬＥＴＴ−ＰＡＣＫＡＲＤ）、ＥＰ１００８４５７Ａ（ＪＵＪＯ  ＰＡＰＥＲ）に記載の如きヒンダードアミン光安定剤（ＨＡＬＳ）、ＥＰ１１９５２５９Ａ（ＯＪＩ  ＰＡＰＥＲ）、ＥＰ１１３８５０９Ａ（ＭＩＴＳＵＢＩＳＨＩ  ＰＡＰＥＲ  ＭＩＬＬＳ  ＆ＳＥＩＫＯ  ＥＰＳＯＮ）、ＤＥ１０１０１３０９（ＭＩＴＳＵＢＩＳＨＩ  ＰＡＰＥＲ  ＭＩＬＬＳ）に記載の如きチオエーテル、ＥＰ１２８８００７Ａ（ＴＯＭＯＥＧＡＷＡ  ＰＡＰＥＲ）、ＥＰ１２３１０７１Ａ（ＩＬＦＯＲＤ  ＩＭＡＧＩＮＧ）、ＥＰ１０８０９３４Ａ（ＦＥＲＲＡＮＩＡ）、ＵＳ６３４４２６２（ＡＳＡＨＩ  ＧＬＡＳＳ）、ＥＰ１２６２３２８Ａ（ＦＥＬＩＸ  ＳＣＨＯＥＬＬＥＲ  ＪＵＮ  ＦＯＴＯ）に記載の如き金属塩もしくは金属錯体、又はＥＰ１１７４２７９Ａ（ＪＵＪＯ  ＰＡＰＥＲ）、ＵＳ６６４１２５７（ＡＭＥＲＩＣＡＮ  ＩＮＫ  ＪＥＴ  ＣＯＲＰ）、ＥＰ９０３２４６Ａ（ＯＪＩ  ＰＡＰＥＲ）に記載の如き紫外線吸収剤、又は酸化防止剤、例えばＵＳ６３６２３４８（ＳＥＩＫＯ  ＥＰＳＯＮ）、ＷＯ０２０５５６１７（ＣＩＢＡ）、ＷＯ２０００１０２５３５０、ＥＰ１０２９７９３Ａ（ＨＡＮＳＨＩＮ  ＫＡＳＥＩ）に記載の如きヒドロキノン誘導体、又はＷＯ２００３０５４０２９、ＥＰ１３０８３０９Ａ（ＫＯＤＡＫ）、ＷＯ２００１０９６１２４に記載の如き改良された耐光性を与える特定のポリマー結合剤、ＥＰ１２３９０１３Ａ（ＨＥＷＬＥＴＴ  ＰＡＣＫＡＲＤ）、ＥＰ１２６０３７９Ａ（ＦＵＪＩ）、ＥＰ１１９３０７９Ａ（ＨＥＷＬＥＴＴ  ＰＡＣＫＡＲＤ）、ＪＰ２００００９４８２９Ａ（コニカ）、ＥＰ１１７０１４５Ａ（ＫＯＤＡＫ）、ＥＰ１１２０２７９Ａ（ＨＥＷＬＥＴＴ  ＰＡＣＫＡＲＤ）、ＵＳ２００３１３４０９３、ＵＳ２００３０９６９９３（ＣＩＢＡ）及びＪＰ２００３３００３７８（ＦＵＪＩ）に記載の如き他の光安定剤を包含する安定剤と組み合わせることもできる。
【０１２３】
ガス退色又はオゾン退色を減少させることが知られている更なる化合物はインキジェット記録材料のインキ受容層又は本発明に従うインキジェットインキ中に加えることもできる。適当な光安定剤は多くの特許：ＷＯ０２０５５６１８（ＣＩＢＡ）、ＵＳ２００３０２３５７０６（ＨＥＷＬＥＴＴ−ＰＡＣＫＡＥＲＤ）、ＥＰ１００８４５７Ａ（ＪＵＪＯ  ＰＡＰＥＲ）、ＥＰ１１９５２５９Ａ（ＯＪＩ  ＰＡＰＥＲ）、ＥＰ１１３８５０９Ａ（ＭＩＴＳＵＢＩＳＨＩ  ＰＡＰＥＲ  ＭＩＬＬＳ  ＆  ＳＥＩＫＯ  ＥＰＳＯＮ）、ＤＥ１０１０１３０９、ＥＰ１２８８００７Ａ（ＴＯＭＯＥＧＡＷＡ  ＰＡＰＥＲ）及びＥＰ１２３１０７１Ａ（ＩＬＦＯＲＤ  ＩＭＡＧＩＮＧ）に記載されている。
【０１２４】
インキジェット記録材料のための結合剤
本発明に従うインキジェット記録材料のインキ受容層における適当な結合剤は、ポリビニルアルコール（ＰＶＡ）、ビニルアルコールコポリマー又は変性されたポリビニルアルコールである。適当なポリビニルアルコールは、例えば、ＣＥＬＡＮＥＳＥから入手可能なＣＥＬＶＯＬ  ５４０Ｒ、ＫＵＲＡＲＡＹから入手可能なＰｏｖａｌ１１７Ｒ及びＰｏｖａｌ２１７Ｒ及びＮＩＰＰＯＮ  ＧＯＨＳＥＩから入手可能なＧｏｈｓｅｎｏｌ  ＧＨ２３ＡＲである。最も好ましくは、ポリビニルアルコールは、カチオン型ポリビニルアルコール、例えば、ＫＵＲＡＲＡＹからのカチオン性ポリビニルアルコール銘柄、例えば、ＰＯＶＡＬ  ＣＭ３１８Ｒ、ＰＯＶＡＬ  Ｃ５０６Ｒ、ＰＯＶＡＬ  Ｃ１１８Ｒ、及びＮＩＰＰＯＮ  ＧＯＨＳＥＩからのＧＯＨＳＥＦＩＭＥＲ  Ｋ２１０Ｒである。
【０１２５】
本発明に従うインキジェット記録材料のインキ受容層に使用するための他の適当な結合剤は、ヒドロキシエチルセルロース、ヒドロキシプロピルセルロース、ヒドロキシエチルメチルセルロース、ヒドロキシプロピルメチルセルロース、ヒドロキシブチルメチルセルロース、メチルセルロース、カルボキシメチルセルロースナトリウム、カルボキシメチルヒドロキシエチルセルロースナトリウム、水溶性エチルヒドロキシエチルセルロース、セルロースサルフェート、ポリ酢酸ビニル、ポリビニルアセタール、ポリビニルピロリドン、ポリアクリルアミド、アクリルアミド／アクリル酸コポリマー、ポリスチレン、スチレンコポリマー、アクリルもしくはメタクリルポリマー、スチレン／アクリルコポリマー、エチレン−酢酸ビニルコポリマー、ビニルメチルエーテル／マレイン酸コポリマー、ポリ（２−アクリルアミド−２−メチルプロパンスルホン酸）、ポリ（ジエチレントリアミン−ｃｏ−アジピン酸）、ポリビニルピリジン、ポリビニルイミダゾール、変性されたポリエチレンイミンエピクロロヒドリン、エトキシル化されたポリエチレンイミン、ポリエチレンオキシド、ポリウレタン、メラミン樹脂、ゼラチン、カラジーナン、デキストラン、アラビアゴム、カゼイン、ペクチン、アルブミン、デンプン、コラーゲン誘導体、コロジオン及び寒天を包含する。
【０１２６】
２種もしくはそれより多くの結合剤の混合物を本発明に従うインキジェット記録材料のインキ受容層に使用することもできる。
【０１２７】
インキジェット記録材料のための充填剤
本発明に従うインキジェット記録材料のインキ受容層に充填剤がしようされるとき、それは好ましくは中性、アニオン性及びカチオン性充填剤から選ぶことができる無機充填剤である。適当な充填剤は、例えば、シリカ、タルク、クレー、ハイドロタルク石、カオリン、けいそう土、炭酸カルシウム、炭酸マグネシウム、塩基性炭酸マグネシウム、アルミノケイ酸塩、三水酸化アルミニウム、酸化アルミニウム（アルミナ）、酸化チタン、酸化亜鉛、硫酸バリウム、硫酸カルシウム、硫化亜鉛、サチン白、アルミナ水和物、例えば、ベーム石、酸化ジルコニウム又は混合酸化物を包含する。
【０１２８】
好ましくは、充填剤は、アルミナ水和物、酸化アルミニウム、水酸化アルミニウム、ケイ酸アルミニウム及びカチオン変性されたシリカから選ばれるカチオン型充填剤である。      
【０１２９】
アルミナ水和物の好ましいタイプは結晶性ベーム石、又はγ−ＡｌＯ（ＯＨ）である。適当なタイプのベーム石は、粉末形態にある、ＳＡＳＯＬからのＤＩＳＰＥＲＡＬＲ、ＤＩＳＰＥＲＡＬＲＨＰ１４及びＤＩＳＰＥＲＡＬＲ４０、ＭＡＲＴＩＮＳＷＥＲＫ  ＧｍｂＨからのＭＡＲＴＯＸＩＮＲ  ＶＰＰ２０００−２及びＧＬ−３；液体ベーム石アルミナ系、例えば、ＳＡＳＯＬからのＤＩＳＰＡＬＲ２３Ｎ４−２０、ＤＩＳＰＡＬＲ１４Ｎ−２５、ＤＩＳＰＥＲＡＬＲＡＬ２５を包含する。アルミナ水和物に関する特許は、ＥＰ５０００２１Ａ（ＡＳＡＨＩ  ＧＬＡＳＳ）、ＥＰ６３４２８６Ａ（ＡＳＡＨＩ  ＧＬＡＳＳ）、ＵＳ５６２４４２８（ＡＳＡＨＩ  ＧＬＡＳＳ）、ＥＰ７４２１０８Ａ（ＡＳＡＨＩ  ＧＬＡＳＳ）、ＵＳ６２３８０４７（ＡＳＡＨＩ  ＧＬＡＳＳ）、ＥＰ６２２２４４Ａ（ＣＡＮＯＮ）及びＥＰ８１０１０１Ａ（ＣＡＮＯＮ）を包含する。
【０１３０】
本発明に従うインキジェット記録材料のインキ受容層に使用するための適当なカチオン性酸化アルミニウム（アルミナ）型は、α−Ａｌ２Ｏ３型、例えば、ＳＡＩＮＴ−ＧＯＢＡＩＮ  ＣＥＲＡＭＩＣＳ  ＆  ＰＬＡＳＴＩＣＳ，ＩＮＣ．，から入手可能なＮＯＲＴＯＮＲＥ７００及びγ−Ａｌ２Ｏ３型、例えば、ＤＥＧＵＳＳＡからのＡＬＵＭＩＮＵＭ  ＯＸＩＤＥ  Ｃ；他の酸化アルミニウム銘柄、例えば、ＢＡＩＫＯＷＳＫＩ  ＣＨＥＭＩＥからのＢＡＩＫＡＬＯＸＲＣＲ１５及びＣＲ３０；ＢＡＩＫＯＷＳＫＩ  ＣＨＥＭＩＥからのＤＵＲＡＬＯＸＲ銘柄及びＭＥＤＩＡＬＯＸＲ銘柄、ＢＡＩＫＯＷＳＫＩ  ＣＨＥＭＩＥからのＢＡＩＫＡＬＯＸＲＣＲ８０、ＣＲ１４０、ＣＲ１２５、Ｂ１０５ＣＲ；ＣＡＢＯＴから入手可能なＣＡＢ−Ｏ−ＳＰＥＲＳＥ  ＰＧ００３Ｒ、ＳＡＳＯＬから入手可能なＣＡＴＡＬＯＸＲＧＲＡＤＥＳ及びＣＡＴＡＰＡＬＲＧＲＡＤＥＳ、例えば、ＰＬＵＲＡＬＯＸＲＨＰ１４／１５０；コロイドＡｌ２Ｏ３型、例えば、日産化学工業から入手可能なＡＬＵＭＩＮＡＳＯＬＲ１００、ＡＬＵＭＩＮＡＳＯＬＲ２００、ＡＬＵＭＩＮＡＳＯＬＲ２２０、ＡＬＵＭＩＮＡＳＯＬＲ３００及びＡＬＵＭＩＮＡＳＯＬＲ５２０、又はＯＮＤＥＯ  ＮＡＬＣＯから入手可能なＮＡＬＣＯＲ８６７６を包含する。
【０１３１】
他の適当なカチオン性無機充填剤は、三水酸化アルミニウム例えば、Ｂａｙｅｒｉｔｅ又はα−Ａｌ（ＯＨ）３、例えば、ＳＡＳＯＬから入手可能なＰＬＵＲＡＬＲＢＴ及びギブス石又はγ−Ａｌ（ＯＨ）３、例えば、ＭＡＲＴＩＮＳＷＥＲＫ  ＧｍｂＨからのＭＡＲＴＩＮＡＬＲ銘柄、ＭＡＲＴＩＮＳＷＥＲＫ  ＧｍｂＨからのＭＡＲＴＩＦＩＮＲ銘柄、例えば、ＭＡＲＴＩＦＩＮＲＯＬ１０４、ＭＡＲＴＩＦＩＮＲＯＬ１０７及びＭＡＲＴＩＦＩＮＲＯＬ１１１、ＪＭ  ＨＵＢＥＲ  ＣＯＭＰＡＮＹからのＭＩＣＲＡＬＲ銘柄、例えば、ＭＩＣＲＡＬＲ１４４０、ＭＩＣＲＡＬＲ１５００、ＭＩＣＲＡＬＲ６３２、ＭＩＣＲＡＬＲ８５５、ＭＩＣＲＡＬＲ９１６、ＭＩＣＲＡＬＲ９３２、ＭＩＣＲＡＬＲ９３２ＣＭ、ＭＩＣＲＡＬＲ９４００；ＳＨＯＷＡ  ＤＥＮＫＡ  Ｋ．Ｋ．からのＨＩＧＩＬＩＴＥＲ銘柄、例えば、ＨＩＧＩＬＩＴＥＲＨ４２又はＨＩＧＩＬＩＴＥＲＨ４３Ｍを包含する。
【０１３２】
本発明に従うインキジェット記録材料のインキ受容層に使用するための他の適当な型のカチオン性充填剤は、酸化ジルコニウム、例えば、ＯＮＤＥＯ  ＮＡＬＣＯから入手可能なＮＡＬＣＯＲＯＯＳＳ００８、アセテートで安定化されたＺｒＯ２、例えば、ＮＹＡＣＯＬ  ＮＡＮＯ  ＴＥＣＨＮＯＬＯＧＩＥＳからのＺＲ２０／２０、ＺＲ５０／２０、ＺＲ１００／２０及びＺＲＹＳ４の商標名のものである。
【０１３３】
本発明に従うインキジェット記録材料のインキ受容層に使用するのに適当な混合酸化物は、ＳＡＳＯＬからのＳＩＲＡＬ銘柄、ＮＡＬＣＯからのコロイド状金属酸化物、例えば、ＮＡＬＣＯＲ１０５６、ＮＡＬＣＯＲＴＸ１０４９６、ＮＡＬＣＯＲＴＸ１１６７８を包含する。
【０１３４】
他の好ましい型の無機充填剤は、そのアニオン形態でそのまま又はカチオン変性の後使用することができるシリカである。インキ受容要素中の充填剤としてのシリカは多数の古い特許及び新しい特許、例えば、ＵＳ４８９２５９１（ＭＩＺＵＳＡＷＡ  ＩＮＤＵＳＴＲＩＡＬ  ＣＨＥＭ）、ＵＳ４９０２５６８（ＣＡＮＯＮ）、ＥＰ３７３５７３Ａ（ＣＩＢＡ  ＧＥＩＧＹ）、ＥＰ４２３８２９Ａ（ＯＪＩ  ＰＡＰＥＲ）、ＥＰ４８７３５０Ａ（ＸＥＲＯＸ）、ＥＰ４９３１００Ａ（ＳＡＮＹＯ  ＫＯＫＵＳＡＫＵ  ＰＵＬＰ）及びＥＰ５１４６３３Ａ（ＳＣＨＯＥＬＬＥＲ  ＦＥＬＩＸ  ＪＵＮ  ＰＡＰＩＥＲ）に開示されている。シリカは、種々のタイプ、例えば、結晶性シリカ、無定形シリカ、沈降シリカ、ヒュームドシリカ、シリカゲル、球状及び非球状シリカゲルから選ぶことができる。シリカはＡｌ、Ｚｒ、Ｔｉの群からの少量の金属酸化物を含有することができる。
【０１３５】
本発明に従うインキジェット記録材料のインキ受容層に使用するための適当なタイプのシリカは、ＡＥＲＯＳＩＬＲＯＸ５０（ＢＥＴ表面積５０±１５ｍ２／ｇ、平均一次粒度４０ｎｍ、ＳｉＯ２含有率＞９９．８％、Ａｌ２Ｏ３含有率＜０．０８％）、ＡＥＲＯＳＩＬＲＭＯＸ１７０（ＢＥＴ表面積１７０ｍ２／ｇ、平均一次粒度１５ｎｍ、ＳｉＯ２含有率＞９８．３％、Ａｌ２Ｏ３含有率０．３〜１．３％）、ＡＥＲＯＳＩＬＲＭＯＸ８０（ＢＥＴ表面積８０±２０ｍ２／ｇ、平均一次粒度３０ｎｍ、ＳｉＯ２含有率＞９８．３％、Ａｌ２Ｏ３含有率０．３〜１．３％）、又は小さな平均粒度（＜５００ｎｍ）を有する水性分散液を与えることができるＤＥＧＵＳＳＡ−ＨＵＥＬＳ  ＡＧから入手可能な他の親水性ＡＥＲＯＳＩＬＲ銘柄を包含する。
【０１３６】
カチオン変性されたシリカは限定することを意味することなく、下記の方法により製造することができる：
（１）無機カチオン化合物、例えば、特定の金属酸化物及びオキシ水酸化物、例えば、酸化アルミニウム及びアルミナ水和物、例えばベーム石及び擬ベーム石（ｐｓｅｕｄｏ−ｂｏｅｈｍｉｔｅ）でシリカを表面処理する。シリカを変性するのに有用なカチオン無機化合物は擬ベーム石である。擬ベーム石はベーマイトゲルとも呼ばれそして針状形態を有する微細粒状アルミナ水和物である。その組成は一般にＡｌ２Ｏ３．１．５〜２Ｈ２Ｏにより表されそして結晶性ベーム石の組成とは異なる。
【０１３７】
（２）アミノ基もしくはその第四級アンモニウム基又は第四級ホスホニウム基及びシリカの表面のシラノール基に対する反応性を有する官能基の両方を有する有機化合物、例えば、アミノアルコキシシランもしくはアミノアルキルグリシジルエーテルもしくはイソプロパノールアミンでシリカを表面処理する。
【０１３８】
（３）シリカの存在下にカチオン又はアミノ官能性モノマーの重合による。
【０１３９】
別の態様では、充填剤は有機粒子、例えば、ポリスチレン、ポリメチルメタクリレート、シリコーン、メラミン−ホルムアルデヒド縮合ポリマー、尿素−ホルムアルデヒド縮合ポリマー、ポリエステル及びポリアミドから選ぶことができる。無機充填剤と有機充填剤の混合物を使用することができる。しかしながら、最も好ましくは、充填剤は無機充填剤である。
【０１４０】
光沢のあるインキ受容層を得るためには、充填剤の粒度は好ましくは５００ｎｍより小さくするべきである。迅速インキ吸収のためのインキ受容層として働くことができる多孔性の光沢のある層を得るために、充填剤／結合剤比は少なくとも４であるべきである。これらの高い割合でしか、結合剤はコーティング中の充填剤により創り出されたすべての細孔及び空隙をもはや充填することはできない。迅速インキ吸収のためのコーティングの十分な多孔度を達成するために、これらの高い充填剤含有率コーティングの細孔容積はコーティングされた固体ｇ当たり０．１ｍｌより高くするべきである。この細孔容積はガス吸着（窒素）又は水銀拡散により測定することができる。
【０１４１】
無機充填剤粒子の分散性を改良するために、インキ受容層はｐＨ調節剤として種々の無機塩及び酸又はアルカリを含有することができる。
【０１４２】
インキジェット記録材料のためのカチオン性媒染剤
本発明に従うインキジェット記録材料のインキ受容層中に媒染剤として作用するカチオン性物質が存在することができる。
【０１４３】
これらの物質は、インキ小滴の染料を固定及び保持する層の能力を増加させる。特に好ましい物質は、ポリ（ジアリルジメチルアンモニウムクロリド）、又は簡単に言えばポリ（ＤＡＤＭＡＣ）である。これらの物質はいくつかの会社、例えば、ＡＬＤＲＩＣＨ、ＮＡＬＣＯ、ＣＩＢＡ、ＮＩＴＴＯ  ＢＯＳＥＫＩ  ＣＯ．，、ＣＬＡＲＩＡＮＴ、ＢＡＳＦ及びＥＫＡ  ＣＨＥＭＩＣＡＬＳから商業的に入手可能である。
【０１４４】
本発明に従うインキジェット記録材料のインキ受容層に使用するための他の適当なカチオン性物質は、ＤＡＤＭＡＣコポリマー、例えば、アクリルアミドとのコポリマー、例えば、ＯＮＤＥＯ  ＮＡＬＣＯの商標名ＮＡＬＣＯＲ１４７０又はＮＩＴＴＯ  ＢＯＳＥＫＩ  ＣＯ．，から入手可能なＰＡＳ−Ｊ−８１Ｒ；ＤＡＤＭＡＣとアクリレートのコポリマー、例えば、ＯＮＤＥＯ  ＮＡＬＣＯから入手可能なＮＡＬＣＯ８１９０Ｒ；ＤＡＤＭＡＣとＳＯ２のコポリマー、例えば、ＮＩＴＴＯ  ＢＯＳＥＫＩ  ＣＯ．，の商標名ＰＡＳ−Ａ−１又はＰＡＳ−９２；ＤＡＤＭＡＣとマレイン酸のコポリマー、例えば、ＮＩＴＴＯ  ＢＯＳＥＫＩ  ＣＯ．，から入手可能ＰＡＳ−４１０Ｒ；ＤＡＤＭＡＣとジアリル（３−クロロ−２−ヒドロキシプロピル）アミン塩酸塩とのコポリマー、例えば、ＮＩＴＴＯ  ＢＯＳＥＫＩ  ＣＯ．，から入手可能なＰＡＳ−８８０Ｒ；ジメチルアミン−エピクロロヒドリンコポリマー、例えばＯＮＤＥＯ  ＮＡＬＣＯから入手可能なＮａｌｃｏ７１３５Ｒ又はＰＯＬＹＦＩＸ  ７００、昭和高分子株式会社の商品名；使用することができる他のＰＯＬＹＦＩＸ銘柄はＰＯＬＹＦＩＸ  ６０１、ＰＯＬＹＦＩＸ  ３０１、ＰＯＬＹＦＩＸ  ３０１Ａ、ＰＯＬＹＦＩＸ  ２５０ＷＳ及びＰＯＬＹＦＩＸ  ３０００である；ＮＥＯＦＩＸ  Ｅ−１１７、ＮＩＣＣＡ  ＣＨＥＭＩＣＡＬＣＯ．，の商品名、ポリオキシアルキレンポリアミンジシアノジアミン及びＲＥＤＩＦＬＯＣ  ４１５０、ＥＫＡ  Ｃｈｅｍｉｃａｌｓの商品名、ポリアミン；ＭＡＤＡＭＥ（メタクリレートジメチルアミノエチル  ＝ジメチルアミノエチルメタクリレート）又はＭＡＤＱＵＡＴ（メタクリルオキシエチルトリメチルアンモニウムクロリド）変性されたポリマー、例えば、ＲＯＥＨＭからのＲＯＨＡＧＩＴ  ＫＬ２８０、ＲＯＨＡＧＩＴ  ２１０、ＲＯＨＡＧＩＴ  ＳＬ１４４、ＰＬＥＸ  ４７３９Ｌ、ＰＬＥＸ  ３０７３、ＤＩＡＦＬＯＣ  ＣＯ．，からのＤＩＡＦＬＯＣ  ＫＰ１５５及び他のＤＩＡＦＬＯＣ製品及びＥＫＡ  ＣＨＥＭＩＣＡＬＳからのＢＭＢ  １３０５及び他のＢＭＢ製品；カタオン性エピクロロヒドリンアダクト、例えば、ＨＥＲＣＵＬＥＳ  ＣＯ．，からの商品名、ＰＯＬＹＣＵＰ  １７１及びＰＯＬＹＣＵＰ  １７２；Ｃｙｔｅｃ  ｉｎｄｕｓｔｒｉｅｓからの：ＣＹＰＲＯ製品、例えば、ＣＹＰＲＯ  ５１４／５１５／５１６、ＳＵＰＥＲＦＬＯＣ  ５０７／５２１／５６７；カチオン性アクリルポリマー、例えば、ＣＩＢＡから入手可能なＡＬＣＯＳＴＡＴ５６７Ｒ、カチオン性セルロース誘導体、例えば、ＣＥＬＱＵＡＴ  Ｌ−２００、Ｈ−１００、ＳＣ−２４０Ｃ、ＳＣ−２３０Ｍ、ＳＴＡＲＣＨ  ＆  ＣＨＥＭＩＣＡＬ  ＣＯ．，の商品名、及びＱＵＡＴＲＩＳＯＦＴ  ＬＭ２００、ＵＣＡＲＥ  ｐｏｌｙｍｅｒｓ−ＪＲ１２５、ＪＲ４００、ＬＲ４００、ＪＲ３０Ｍ、ＬＲ３０Ｍ、及びＵＣＡＲＥｐｏｌｙｍｅｒ  ＬＫ；ＣＨＵＫＹＯ  ＥＵＲＯＰＥからの固定剤（ｆｉｘｉｎｇ  ａｇｅｎｔｓ）：ＰＡＬＳＥＴ  ＪＫ−５１２、ＰＡＬＳＥＴ  ＪＫ５１２Ｌ、ＰＡＬＳＥＴ  ＪＫ−１８２、ＰＡＬＳＥＴ  ＪＫ−２２０、ＷＳＣ−１７３、ＷＳＣ−１７３Ｌ、ＰＡＬＳＥＴ  ＪＫ−３２０、ＰＡＬＳＥＴ  ＪＫ−３２０Ｌ���びＰＡＬＳＥＴ  ＪＫ−３５０；ポリエチレンイミン及びコポリマー、例えば、ＬＵＰＡＳＯＬ、ＢＡＳＦ  ＡＧの商品名；トリエタノールアミン−チタン−キレート、例えばＴＹＺＯＲ、ＤＵ  ＰＯＮＴ  ＣＯ．，の商品名；ビニルピロリドンのコポリマー、例えば、ＶＩＶＩＰＲＩＮＴ  １１１、ＩＳＰの商品名、メタクリルアミドプロピルジメチルアミンコポリマー；ジメチルアミノエチルメタクリレートとの、例えばＣＯＰＯＬＹＭＥＲ  ８４５及びＣＯＰＯＬＹＭＥＲ  ９３７、ＩＳＰの商品名；ビニルイミダゾールとの、例えば、ＬＵＶＩＱＵＡＴ  ＣＡＲＥ、ＬＵＶＩＴＥＣ  ７３Ｗ、ＬＵＶＩＴＥＣ  ＶＰＩ５５  Ｋ１８Ｐ、ＬＵＶＩＴＥＣ  ＶＰ１５５  Ｋ７２Ｗ、ＬＵＶＩＱＵＡＴ  ＦＣ９０５、ＬＵＶＩＱＵＡＴ  ＦＣ５５０、ＬＵＶＩＱＵＡＴ  ＨＭ５２２、及びＳＯＫＡＬＡＮ  ＨＰ５６、すべてＢＡＳＦ  ＡＧの商品名；ポリアミドアミン、例えばＲＥＴＡＭＩＮＯＬ及びＮＡＤＡＶＩＮ、Ｂａｙｅｒ  ＡＧの商標名、及びＥＰ６０９９３０に開示されている如きホスホニウム化合物及び他のカチオン性ポリマー、例えば、ＮＩＣＣＡ  ＣＨＥＭＩＣＡＬ  ＣＯ．，から入手可能なＮＥＯＦＩＸ  ＲＤ−５Ｒを包含する。
【０１４５】
インキジェット記録材料のための界面活性剤
本発明に従うインキジェット記録材料に界面活性剤を加えることができる。それらは特開昭６２−２８００６８（ＣＡＮＯＮ）に開示されているカチオン、アニオン、両性及び非イオン性界面活性剤のいずれかであることができる。
【０１４６】
本発明に従うインキジェット記録材料に使用するための適当な界面活性剤は、、Ｎ−アルキルアミノ酸塩、アルキルエーテルカルボン酸塩、アシル化ペプチド、アルキルスルホン酸塩、アルキルベンゼン及びアルキルナフタレンスルホン酸塩、スルホコハク酸塩、α−オレフィンスルホン酸塩、Ｎ−アシルスルホン酸塩、スルホン化油、アルキルスルホン酸塩、アルキルエーテルスルホン酸塩、アルキルアリルエーテルスルホン酸塩、アルキルアミドスルホン酸塩、アルキルリン酸塩、アルキルエーテルリン酸塩、アルキルアリルエーテルリン酸塩、アルキル及びアルキルアリルポリオキシエチレンエーテル、アルキルアリルホルムアルデヒド縮合酸塩、アルキルアリルエーテルスルホン酸塩、アルキルアミドスルホン酸塩、アルキルリン酸塩、アルキルエーテルリン酸塩、アルキルアリルエーテルリン酸塩、アルキル及びアルキルアリルポリオキシエチレンエーテル、アルキルアリルホルムアルデヒド縮合ポリオキシエチレンエーテル、ポリオキシプロピレンを有するブロックポリマー、ポリオキシエチレンポリオキシプロピルアルキルエーテル、グリコールエステルのポリオキシエチレンエーテル、ソルビタンエステルのポリオキシエチレンエーテル、ソルビトールエステルのポリオキシエチレンエーテル、ポリエチレングリコール脂肪族酸エステル、グリセロールエステル、ソルビタンエステル、プロピレングリコールエステル、糖エステル、フルオロ−Ｃ２〜Ｃ１０アルキルカルボン酸、Ｎ−パーフルオロオクタンスルホニルグルタミン酸二ナトリウム、３−（フルオロ−Ｃ６〜Ｃ１１アルキルオキシ）−１−Ｃ３〜Ｃ４アルキルスルホン酸ナトリウム、３−（ω−フルオロ−Ｃ６〜Ｃ８アルカノイル−Ｎ−エチルアミノ）−１−プロパンスルホン酸ナトリウム、Ｎ−［３−（パーフルオロオクタンスルホンアミド）−プロピル］−Ｎ，Ｎ−ジメチル−Ｎ−カルボキシメチレンアンモニウムベタイン、フルオロ−Ｃ１１〜Ｃ２０アルキルカルボン酸、パーフルオロＣ７〜Ｃ１３アルキルカルボン酸、パーフルオロオクタンスルホン酸ジエタノールアミド、パーフルオロＣ４〜Ｃ１２アルキルスルホン酸Ｌｉ、Ｋ及びＮａ、Ｎ−プロピル−Ｎ−（２−ヒドロキシエチル）パーフルオロオクタンスルホンアミド、パーフルオロＣ６〜Ｃ１０アルキルスルホンアミドプロピルスルホニルグリシネート、ビス−（Ｎ−パーフルオロオクチルスルホニル−Ｎ−エタノールアミノエチル）ホスホネート、モノ−パーフルオロＣ６〜Ｃ１６アルキル−エチルホスホネート及びパーフルオロアルキルベタインである。
【０１４７】
本発明に従うインキジェット記録材料に使用するのに適当なカチオン界面活性剤は、Ｎ−アルキルジメチルアンモニウムクロリド、パルミチルトリメチルアンモニウムクロリド、ドデシルジメチルアミン、テトラデシルジメチルアミン、エトキシル化アルキルグアニジン−アミン錯体、オレアミンヒドロキシプロピルビストリモニウムクロリド（ｏｌｅａｍｉｎｅ  ｈｙｄｒｏｘｙｐｒｏｐｙｌ  ｂｉｓｔｒｉｍｏｎｉｕｍ  ｃｈｌｏｒｉｄｅ）、オレイルイミダゾリン、ステアリルイミダゾリン、コカミンアセテート（ｃｏｃａｍｉｎｅ  ａｃｅｔａｔｅ）、パルミタミン（ｐａｌｍｉｔａｍｉｎｅ）、ジヒドロキシエチルコカミン、ココトリモニウムクロリド（ｃｏｃｏｔｒｉｍｏｎｉｕｍ  ｃｈｌｏｒｉｄｅ）、アルキルポリグリコールエーテルアンモニウムサルフェート、エトキシル化オレアミン、ラウリルピリジニウムクロリド、Ｎ−オレイル−１，３−ジアミノプロパン、ステアラミドプロピルジメチルアミンラクテート、ココナツ脂肪アミド、オレイルヒドロキシエチルイミダゾリン、イソステアリルエチルイミドニウムエトサルフェート（ｉｓｏｓｔｅａｒｙｌ  ｅｔｈｙｌｉｍｉｄｏｎｉｕｍ  ｅｔｈｏｓｕｌｆａｔｅ）、ラウラミドプロピルＰＥＧ−ジモニウムクロリドホスフェート（ｌａｕｒａｍｉｄｏｐｒｏｐｙｌＰＥＧ−ｄｉｍｏｎｉｕｍｃｈｌｏｒｉｄｅ  ｐｈｏｓｐｈａｔｅ）、パルミチルトリメチルアンモニウムクロリド、及びセチルトリメチルアンモニウムブロミドを包含する。
【０１４８】
本発明に従うインキジェット記録材料に使用するのに特に適当な界面活性剤は、
Ｆ（ＣＦ２）４−９ＣＨ２ＣＨ２ＳＣＨ２ＣＨ２Ｎ＋Ｒ３Ｘ−（式中、Ｒは水素又はアルキル基である）の構造を有する例えばＵＳ４７８１９８５（ＪＡＭＥＳ  ＲＩＶＥＲ  ＧＲＡＰＨＩＣＳ）に記載のフルオロカーボン界面活性剤及び
ＣＦ３（ＣＦ２）ｍＣＨ２ＣＨ２Ｏ（ＣＨ２ＣＨ２Ｏ）ｎＲ（式中、ｍ＝２〜１０であり、ｎ＝１〜１８であり、Ｒは水素又は１〜１０個の炭素原子のアルキル基である）の構造を有するＵＳ５０８４３４０（ＫＯＤＡＫ）に記載のフルオロカーボン界面活性剤である。これらの界面活性剤はＤｕＰｏｎｔ及び３Ｍから商業的に入手可能である。インキ受容層中の界面活性剤成分の濃度は、層の全乾燥重量を基準として典型的には０．１〜２％の範囲、好ましくは０．４〜１．５％の範囲にあり、最も好ましくは０．７５重量％である。
【０１４９】
インキジェット記録材料のための架橋剤
本発明に従うインキジェット記録材料は架橋剤を含有することもできる。硬化剤としても知られている架橋剤はフイルム形成性結合剤を架橋する。硬化剤は遊離形態又はブロックされた形態で使用することができる。架橋剤は単独で又は２種もしくはそれより多くの他の架橋剤と組み合わせて使用することができる。有機及び無機架橋剤の組み合わせを使用することができる。
【０１５０】
本発明に従うインキジェット記録材料に使用するのに適当な架橋剤は、ホルムアルデヒド及び遊離ジアルデヒド、例えば、スクシンアルデヒド及びグルタルアルデヒド、ブロックされたジアルデヒド、活性エステル、スルホネートエステル、活性ハロゲン化合物、イソシアネートもしくはブロックされたイソシアネート、多官能性イソシアネート、メラミン誘導体、ｓ−トリアジン及びジアジン、エポキシド、２個又はそれより多くの活性結合を有する活性オレフイン、カルボジイミド、ジルコニウム錯体、例えば、ＭＥＬ  ＣＨＥＭＩＣＡＬＳから入手可能なＢＡＣＯＴＥＲ２０、ＺＩＲＭＥＬＲ１０００又は酢酸ジルコニウムＲ、チタン錯体、例えばＤＵＰＯＮＴからのＴＹＺＯＲＲ銘柄、３−位置で置換されたイソキサゾリウム塩、２−アルコキシ−Ｎ−カルボキシ−ジヒドロキノリンのエステル、Ｎ−カルバモイルピリジニウム塩、混合された機能の硬化剤、例えば、ハロゲンで置換されたアルデヒド酸（例えば、ムコ塩素酸（ｍｕｃｏｃｈｌｏｒｉｃ  ａｃｉｄｓ）及びムコ臭素酸（ｍｕｃｏｂｒｏｍｉｃ  ａｃｉｄｓ））、オニウム置換された（ｏｎｉｕｍ  ｓｕｂｓｔｉｔｕｔｅｄ）アクロレイン及びビニルスルホン、並びにポリマー硬化剤、例えばジアルデヒドテンプン及びコポリ（アクロレインメタクリル酸）、及びオキサゾリン官能性ポリマー、例えばＮＩＰＰＯＮ  ＳＨＯＫＵＢＡＩ  ＣＯ，から入手可能なＥＰＯＣＲＯＳＲＷＳ−５００及びＥＰＯＣＲＯＳＲＫ−１０００シリーズ及び無水マレイン酸コポリマー、例えば、ＩＮＴＥＲＮＡＴＩＯＮＡＬ  ＳＰＥＣＩＡＬＴＹ  ＰＲＯＤＵＣＴＳから入手可能なＧＡＮＴＲＥＺＲＡＮ１１９を包含する。
【０１５１】
本発明の場合に、ホウ酸は好ましい架橋剤である。
【０１５２】
架橋剤溶液の主要部分を構成する溶媒は一般に水でありそして水と混和性の有機溶媒を含有する水性混合溶媒であることができる。
【０１５３】
有機溶媒として、架橋剤を溶解することができるいかなる溶媒も使用することができる。その例は、アルコール、例えば、メタノール、エタノール、イソプロピルアルコール及びグリセリン；ケトン、例えば、アセトン及びメチルエチルケトン；エステル、例えば、酢酸メチル及び酢酸エチル；芳香族溶媒、例えば、トルエン；エーテル、例えば、テトラヒドロフラン及びハロゲン化炭化水素溶媒、例えば、ジクロロメタンを包含する。
【０１５４】
架橋剤は、好ましくは、本発明に従うインキジェット記録材料のインキ受容層を形成するためのコーティング溶液が適用されると同じ時間に供給される。架橋剤は前以てコーティング溶液に加えられれていてもよく、又はコーティングのすぐ前に加えることができる。更に、架橋剤は、インキ受容層の頂部にコーティングされた第２コーティング溶液を使用することにより供給することもできるが、好ましくはこの第２コーティング溶液はインキ受容層がコーティングされる前にコーティングされる。インキ受容層の乾燥期間中発生するクラックはそれにより減少させることができる。
【０１５５】
インキジェット記録材料のための可塑剤
本発明に従うインキジェット記録材料は、可塑剤、例えばエチレングリコール、ジエチレングリコール、グリセロール、１，６−ヘキサンジオール、プロピレングリコール、ポリエチレングリコール、グリセロールモノメチルエーテル、グリセロールモノクロロヒドリン、エチレンカーボネート、プロピレンカーボネート、尿素ホスフェート、トリフェニルホスフェート、グリセロールモノステアレート、プロピレングリコールモノステアレート、テトラメチレンスルホン、ｎ−メチル−２−ピロリドン、ｎ−ビニル−２−ピロリドンを含んでなることもできる。
【０１５６】
工業的用途
本発明に従うインキジェット記録材料及びインキジェットインキは、例えば、インキジェット印刷用途、例えば、ポスター印刷及びデジタルに記録された写真像の印刷に使用することができる。
【０１５７】
本発明をここで以下の実施例により詳細に説明する。しかしながら。本発明はこれらの実施例に限定されない。
【実施例】
【０１５８】
測定方法
１．光学濃度
光学濃度は、可視フィルター（ｖｉｓｕａｌ  ｆｉｌｔｅｒ）を有するマクベス（ＭａｃＢｅｔｈ）ＴＲ１２２４濃度計を使用して測定された。
【０１５９】
２．光堅牢度の測定
印刷したサンプルの光学濃度を、フェードメータ、ＸＥＮＯＴＥＳＴ  １５０（商標名：Ｏｒｉｇｉｎａｌ  Ｈａｎａｕ）において１８０キロルックスで１６時間光に露出する前及び露出した後に測定することにより、光堅牢度を評価した。
【０１６０】
相対的光学濃度損失（％）は下記式
【０１６１】
【数１】
2004338380.tif 000019
【０１６２】
式中、ＯＤ０は光に露出する前の光学濃度であり、そしてＯＤは光に露出した後の光学濃度である、
を使用して計算される。
【０１６３】
コーティング溶液の製造
インキジェット記録材料に像安定剤を適用するために、像安定化化合物の水性溶液（２〜１０重量％）を水１７０部に加えることによりコーティング溶液を製造した。
【０１６４】
コーティング及びコーティングされたサンプルの評価
コーティング溶液を光沢のある多孔性媒体（ＡＧＦＡ  ＧＥＶＡＥＲＴから入手可能なＡｇｆａｊｅｔ  Ｕｎｉｖｅｒｓａｌ  Ｉｎｓｔａｎｔ  Ｄｒｙ  Ｐｈｏｔｏｇｒａｄｅ  Ｐａｐｅｒ  Ｇｌｏｓｓｙ）に塗布して、発明サンプルＩＮＶ−１〜ＩＮＶ−７を得た。式（Ｉ）に従う非ポリマー化合物の濃度は、像安定剤０．５ｇ／ｍ２の乾燥コーティング重量が得られるように塗布されたコーティング溶液の厚さを変えることにより変えた。塗布はドクターブレードコーターによって行われた。比較サンプルＣＯＭＰ−１は、光沢のある多孔性媒体に単に水を塗布することにより得られた。サンプルＣＯＭＰ−１及びＩＮＶ−１〜ＩＮＶ−７を室温で２４時間乾燥させた。
【０１６５】
シアン、マゼンタ、イエロー及びブラックの５０％及び１００％インキを有するカラーパッチをすべてのサンプルにプリンタＨＰ９７０Ｃｘｉ（Ｈｅｗｌｅｔｔ  Ｐａｃｋａｒｄの商標名）によって印刷した。ブラックパッチはシアン、マゼンタ及びイエローを印刷することにより得られた。
【０１６６】
次いでサンプルＣＯＭＰ−１及びＩＮＶ−１〜ＩＮＶ−７を光堅牢度について評価した。結果を表４に要約する。
【０１６７】
【表７】
2004338380.tif 000020
【０１６８】
表４から分かるとおり、発明サンプルＩＮＶ−１〜ＩＮＶ−７は比較サンプルＣＯＭＰ−１と比較して光堅牢度の顕著な改良を示す。
【０１６９】
本発明の好ましい態様を詳細に説明してきたが、特許請求の範囲に記載の本発明の範囲から逸脱することなく多数の修正がなされうることは当業者には明らかであろう。